(57)【特許請求の範囲】
【請求項１】
処理チャンバと、前記処理チャンバ内に設置され上面側の基板保持エリア内に被処理基板を保持して加熱するためのサセプタと、前記サセプタを介して前記被処理基板を加熱する加熱手段とを備える半導体製造装置であって、
前記サセプタは、前記基板保持エリア内において、前記サセプタの上面の前記被処理基板と対向する面部分である基板加熱面と、前記被処理基板の裏面との間に、第１の距離の隙間を生じるように基板支持部材によって前記被処理基板を支持し、
前記基板加熱面内の所定の位置には、前記被処理基板を前記サセプタに対して上下動させるためのリフトピンが貫通するリフトピン貫通孔が設けられているとともに、
前記基板加熱面上の所定の部位に、前記第１の距離よりも小さい第２の距離の隙間を生じる加熱調整部が形成されており、
前記加熱調整部は、前記サセプタが回転駆動されるときの前記基板加熱面上での回転中心位置を中心として、前記回転中心位置を含む島状の円対称形状に形成されている半導体製造装置。
【請求項２】
前記基板加熱面の各部位において生じる前記被処理基板の裏面との隙間の距離は、いずれも前記第１の距離以下であるとともに、
前記加熱調整部は、前記基板加熱面から前記被処理基板側に突出した凸部である請求項１記載の半導体製造装置。
【請求項３】
前記第１の距離は、１ｍｍ以下である請求項２記載の半導体製造装置。
【請求項４】
前記基板支持部材は、前記サセプタの上面に前記基板加熱面の外周に沿って形成され、その上面側に前記被処理基板の外縁下部が接することによって前記被処理基板を支持する基板支持部である請求項１〜３のいずれか一項記載の半導体製造装置。
【請求項５】
前記基板支持部は、前記基板加熱面の外周の全体に環状に形成されている請求項４記載の半導体製造装置。
【請求項６】
前記加熱手段は、前記サセプタの下面に対向して配置された複数の加熱用ランプからなる請求項１〜５のいずれか一項記載の半導体製造装置。
【発明の詳細な説明】
【０００１】
【発明の属する技術分野】
本発明は、半導体ウェハ（基板）を保持し加熱するためのサセプタを有する半導体製造装置に関するものである。
【０００２】
【従来の技術】
半導体製造装置には、シリコンウェハを１枚ずつ処理する枚葉式と称されるものがある。この枚葉式半導体製造装置においては、通常、ウェハを１枚だけ水平に支持するウェハ支持装置が処理チャンバ内に設けられている。
【０００３】
このようなウェハ支持装置は、一般にウェハが載置されるサセプタ（基板保持台）を有して構成されている。サセプタはランプなどの加熱手段によって加熱され、このサセプタを介してウェハが加熱される。
【０００４】
また、ウェハ支持装置には、サセプタに載置するウェハをサセプタに対して上下動させるためのリフト機構が設けられている。このリフト機構は、サセプタを貫通して延びる複数本のリフトピンを有しており、これらのリフトピンの上端にウェハを載せ、リフトピンを上下動させることで、ウェハを昇降させることができるようになっている。このようなリフト機構により、搬送ロボットのブレードに載せて運ばれてきたウェハをサセプタ上に移載したり、あるいはその逆に、ウェハをサセプタから搬送ロボットに受け渡したりすることができる。
【０００５】
【発明が解決しようとする課題】
上記したようなウェハ支持装置においては、サセプタ上に載置されるウェハの面内温度分布の均一性を確保するため、保持台であるとともにウェハの加熱に用いられるサセプタの面内温度を均一にする必要がある。そのような温度分布調整の方法としては、ランプ加熱の場合におけるランプからの加熱光の照射条件調整など、サセプタへの加熱条件を調整することによって温度均一性を得る方法がある。
【０００６】
しかしながら、光照射条件などによってサセプタへの加熱条件を調整することによる方法では、ウェハ面内での充分な温度均一性を得るためには加熱調整方法が複雑化してしまい、あるいは、加熱手段の配置や位置関係などによる制限のため、充分な温度均一性を得ることができないという問題がある。
【０００７】
例えば、サセプタからウェハへの熱伝導条件はサセプタの中心部と周辺部とで異なる場合があるなど、様々な要因からウェハ面内での不均一な温度分布を生じるが、そのようなウェハへの加熱条件をすべてサセプタへの加熱条件によって調整して、温度均一性を確保することは困難である。ウェハ面内において温度が不均一となると、成膜条件がウェハ面内において一様でなくなるので、成膜される膜厚分布に不均一性が発生することとなる。
【０００８】
本発明は、以上の問題点に鑑みてなされたものであり、処理対象となる半導体ウェハ（基板）の面内温度分布の均一性が向上されるサセプタを用いた半導体製造装置を提供することを目的とする。
【０００９】
【課題を解決するための手段】
本願発明者は、上記した目的を達成するために鋭意検討を重ねた結果、サセプタ上面のウェハ保持エリア内の面形状に凹凸構造を付加することによってウェハ面内の温度分布を調整し、温度分布を均一化して成膜される膜厚分布の均一性を向上させることが可能であることを見出し、本発明に到達した。
【００１０】
すなわち、本発明による半導体製造装置は、処理チャンバと、処理チャンバ内に設置され上面側の基板保持エリア内に被処理基板を保持して加熱するためのサセプタと、サセプタを介して被処理基板を加熱する加熱手段とを備える半導体製造装置であって、サセプタは、基板保持エリア内において、サセプタの上面の被処理基板と対向する面部分である基板加熱面と、被処理基板の裏面との間に、第１の距離の隙間を生じるように基板支持部材によって被処理基板を支持し、基板加熱面内の所定の位置には、被処理基板をサセプタに対して上下動させるためのリフトピンが貫通するリフトピン貫通孔が設けられているとともに、基板加熱面上の所定の部位に、第１の距離よりも小さい第２の距離の隙間を生じる加熱調整部が形成されており、加熱調整部は、サセプタが回転駆動されるときの基板加熱面上での回転中心位置を中心として、回転中心位置を含む島状の円対称形状に形成されていることを特徴とする。
【００１１】
上記した半導体製造装置においては、半導体ウェハやガラス基板といった処理対象の基板（被処理基板）を保持するサセプタにおいて、被処理基板と基板加熱面との間に隙間を設けて基板を保持することとしている。これによって、基板加熱面上の局所的な凹凸構造や温度分布の不均一性などの基板の温度分布への影響が低減される。
【００１２】
さらに、サセプタの中心部と周辺部での熱伝導条件の違いなど、様々な要因によって生じる温度及び膜厚分布の不均一性について、上記したサセプタにおいては、基板加熱面内に隙間の距離が異なる凹状または凸状の加熱調整部を設けることによって、積極的に被処理基板と基板加熱面との隙間の距離に分布を与えている。これによって、基板加熱面の各部位における被処理基板への加熱条件をそれぞれ設定及び調整して、均一な成膜膜厚分布が得られるようにウェハなどの基板面内の温度分布を均一化することが可能となる。
【００１３】
また、基板加熱面の各部位において生じる被処理基板の裏面との隙間の距離は、いずれも第１の距離以下であるとともに、加熱調整部は、基板加熱面から被処理基板側に突出した凸部であることを特徴とする。
【００１４】
必要とされる加熱条件から基準となる距離として第１の距離を設定し、その基板加熱面でウェハへの加熱が充分でない部位について凸状の加熱調整部を設けてウェハへの加熱を強めることによって、好適に基板面内での温度分布を調整することができる。
【００１５】
このとき、被処理基板の裏面から最も遠い距離となる第１の距離は、１ｍｍ以下とすることが好ましい。基板と基板加熱面との隙間の距離を最大で１ｍｍとすることによって、隙間が大きくなりすぎることによる基板への加熱効率の低下を防止して、必要な加熱効率を確保しつつ、充分な加熱分布調整を実現する構成とすることが可能である。
【００１６】
また、基板を支持するための基板支持部材としては、基板支持部材は、サセプタの上面に基板加熱面の外周に沿って形成され、その上面側に被処理基板の外縁下部が接することによって被処理基板を支持する基板支持部とすることが好ましい。具体的には、サセプタ上面に設けられた突起部分や段差部分を用いる構成が可能である。さらに、基板支持部は、基板加熱面の外周の全体に環状に形成されていることによって、基板支持部による温度分布の不均一性の発生を抑制することができる。
【００１７】
また、加熱調整部は、サセプタが回転駆動されるときの基板加熱面上での回転中心位置を中心として、回転中心位置を含む島状または回転中心位置を囲む環状の円対称形状に形成されていることを特徴とする。
【００１８】
被処理基板での温度分布不均一性は、サセプタの構造及びサセプタを回転させつつ行われる加熱方法からいって、ほぼ基板加熱面の中心位置（サセプタの中心位置）に対して円対称に生じる場合が多い。このとき、加熱調整部を回転中心位置に対して円対称形状（同心円状）に形成することによって、基板面内での温度及び膜厚分布を均一化することができる。
【００１９】
また、加熱手段としては、サセプタの下面に対向して配置された複数の加熱用ランプから構成することができる。また、これ以外の構成からなる加熱手段を用いても良い。
【００２０】
【発明の実施の形態】
以下、図面とともに本発明による半導体製造装置の好適な実施形態について詳細に説明する。なお、図面の説明においては同一要素には同一符号を付し、重複する説明を省略する。また、図面の寸法比率は、説明のものと必ずしも一致していない。
【００２１】
図１は、本発明による半導体製造装置として、エピタキシャル成長装置などの成膜装置を概略的に示している。図示の成膜装置１０は被処理基板であるシリコンウェハ（図１には示さず）を１枚ずつ処理する枚葉式である。なお、被処理基板としては、半導体ウェハ及びガラス基板といった基板があるが、以下においてはシリコンウェハとした場合について説明する。
【００２２】
この成膜装置１０は、石英ガラスで構成された処理チャンバ１２を備え、この処理チャンバ１２内にウェハ支持装置１４が設置される。処理チャンバ１２の側部には処理ガスの導入口１６が形成され、これに対向する位置には排気口１８が形成されている。また、処理チャンバ１２の下側領域には、加熱手段として複数本、例えば２０本のハロゲンランプ２０が放射状に配置されている。
【００２３】
上記構成の成膜装置１０において、ウェハ支持装置１４によりウェハを支持した後、ハロゲンランプ２０を点灯してウェハを加熱するとともに、排気口１８から排気を行いながら処理ガスを導入口１６から導入すると、所定温度に加熱されたウェハの表面に沿って処理ガスが層流状態で流れ、ウェハ上にシリコンの単結晶がエピタキシャル成長する。供給する処理ガスとしては、例えばＳｉＨ4、Ｓｉ2Ｈ6、ＳｉＨ2Ｃｌ2などのシリコンソースガス、ＰＨ3、ＡｓＨ3、Ｂ2Ｈ6などのドーパントガス、及びＨ2、Ｎ2などのキャリアガスをガスパネル（図示していない）内で混合したものが用いられる。また、処理チャンバ１２内の圧力は、排気管中のスロットルバルブの開度によって０．７ｋＰａ（５Ｔｏｒｒ）〜８８ｋＰａ（６６０Ｔｏｒｒ）に調整される。
【００２４】
図１に示した成膜装置１０に適用されるウェハ支持装置１４は、ウェハを保持する保持台としてサセプタ２２を備えている。サセプタ２２は、炭化シリコンで被覆されたグラファイト材料からなる円盤状のものであり、処理チャンバ１２の下部に立設された石英ガラス製の支持シャフト２４により、裏面側から三点で水平に支持されている。このサセプタ２２は、ウェハを保持するとともにウェハの加熱に用いられるものである。
【００２５】
図２は、サセプタ２２の構成を示す（ａ）側面断面図、及び（ｂ）上面図である。また、図３は、図２に示したサセプタ２２について、図２（ａ）での右側部分を一部拡大して示す側面断面図である。なお、サセプタ２２で支持されるウェハＷについては、図２（ａ）においては支持した状態で、図３においては点線によって支持される位置を図示し、また、図２（ｂ）においてはウェハＷを支持していない状態でサセプタ２２の構造を示している。
【００２６】
サセプタ２２の上面側には、円盤状のサセプタ２２の中心軸Ａｘを中心として、ウェハＷを収容し保持するための略円形のウェハ保持エリア（基板保持エリア）５０が設定されている。ウェハ保持エリア５０内には、中心軸Ａｘを中心とした円形の凹部からなるウェハ加熱面（基板加熱面）５２が形成されている。サセプタ２２のウェハ保持エリア５０外側の下面部分には、支持シャフト２４によってサセプタ２２を支持するためのサセプタ支持部６０が設けられている。
【００２７】
ウェハ加熱面５２の外周部分には、外周に沿った環状の凸状段差部分が形成されている。この環状の段差部分は、ウェハＷを支持するためのウェハ支持部（基板支持部）５４である。ウェハＷをサセプタ２２のウェハ保持エリア５０内の所定位置に配置すると、ウェハ加熱面５２外周に設けられたウェハ支持部５４の上面側にウェハＷの外縁下部が接した状態でウェハＷが支持される（図２（ａ）及び図３参照）。この支持状態において、ウェハＷの上面と、ウェハ保持エリア５０よりも外側のサセプタ２２外周部分の上面とは、ほぼ同一面となる。これは、導入口１６から導入された処理ガスが層流状態を維持して流れるようにするためである。
【００２８】
また、ウェハ加熱面５２内の所定の位置には、ウェハＷをサセプタ２２に対して上下動させるためのリフトピン４８（図１参照）が貫通するリフトピン貫通孔５６が設けられている。本実施形態においては、図２（ｂ）に示すように３個のリフトピン貫通孔５６が設けられている。
【００２９】
本実施形態におけるサセプタ２２は、ウェハ加熱面５２内に加熱調整部として凸部５８を有している。凸部５８は、中心軸Ａｘを中心とした円形の島状にウェハ加熱面５２から突出して形成されている。また、そのウェハ加熱面５２からの突出高さは、ウェハ加熱面５２からウェハ支持部５４の上面までの高さよりも低く設定されている。
【００３０】
ウェハＷの加熱・成膜時においては、ウェハＷは回転するサセプタ２２上に保持され、下部に配列されたハロゲンランプ２０によって加熱されたサセプタ２２からの熱伝導、対流、輻射によって５００℃〜７００℃に加熱される。なお、サセプタ２２の中心軸Ａｘは、回転駆動されるサセプタ２２の回転中心軸と一致している。
【００３１】
ここで、リフトピン４８の上下動と、ウェハＷの搬送及び支持の方法について説明しておく。リフトピン４８は、成膜装置１０のリフト機構によって上下動されるようになっている。リフト機構は、図１に示すように、サセプタ支持シャフト２４の主軸を囲むように配置された上下動可能なリフトチューブ４０と、このリフトチューブ４０を上下動させる駆動装置４２と、リフトチューブ４０から放射状に延びる３本のリフトアーム４４と、リフトピン貫通孔５６によってサセプタ２２を貫通して延びるとともにリフトアーム４４に伴って上下動するリフトピン４８とを備えている。駆動装置４２を制御してリフトチューブ４０及びリフトアーム４４を上昇させると、リフトアーム４４の先端部でリフトピン４８が押し上げられるようになっている。
【００３２】
このような構成のウェハ支持装置１４にウェハＷを支持させる場合、まず、搬送ロボット（図示していない）を操作し、搬送ロボットのブレードに載置されたウェハＷをサセプタ２２のウェハ保持エリア５０の直上位置に配置する。次いで、リフト機構の駆動装置４２を制御してリフトピン４８を上昇させる。この時、搬送ロボットのブレードはリフトピン４８の上昇を妨げない形状及び配置となっている。リフトピン４８がブレードよりも高い位置まで上昇すると、ウェハＷはブレードからリフトピン４８に載り移り、３点のリフトピン４８でウェハＷは支持される。
【００３３】
ウェハＷがリフトピン４８により支持されたならば、搬送ロボットのブレードをサセプタ２２の上方から処理チャンバ１２の外部に移動させ、リフトピン４８を下降させる。リフトピン４８がリフトピン貫通孔５６内に完全に下降されると、リフトピン４８の上面はウェハ加熱面５２よりも下方に位置する状態となり、ウェハＷはサセプタ２２のウェハ支持部５４の上面と接触して支持される。この後、上述したエピタキシャル成長などの成膜プロセスが実行されることになる。
【００３４】
ウェハＷをサセプタ２２から持ち上げ、搬送ロボットのブレードに移載させる場合は、上記とは逆の手順でリフト機構及び搬送ロボットを操作すればよいことは、容易に理解されよう。
【００３５】
上記した実施形態によるサセプタ２２の効果について、具体的な実施例とともに説明する。なお、以下に述べる実施例及び各データにおいては、いずれもウェハ保持エリア５０の直径をφ２０２．５ｍｍ（φ７．９７２ｉｎｃｈ）、ウェハ加熱面５２の直径をφ１９５．０ｍｍ（φ７．６７７ｉｎｃｈ）、凸部５８の直径をφ１０１．６ｍｍ（φ４．０００ｉｎｃｈ）とする。
【００３６】
図２及び図３に示したサセプタ２２では、ウェハ保持エリア５０内において、ウェハ加熱面５２の外周に段差状に設けられたウェハ支持部５４によってウェハＷを支持している。このとき、ウェハＷはウェハ加熱面５２との間に第１の距離ｄ1の隙間を生じた状態で、ウェハ支持部５４との接触部分によって支持される（図３参照）。
【００３７】
ウェハＷの加熱にサセプタ２２を用いた加熱方式を採用した場合、熱伝導や対流がウェハの加熱メカニズムにおいて支配的となる高圧力領域では、サセプタ２２の中心部及び周辺部での熱伝導の違いや、サセプタ２２のウェハ保持エリア５０内での凹凸面形状などによってウェハＷの面内温度分布が著しく影響される。そのため、ウェハＷ面内の温度分布に不均一性を生じてしまうという問題を生じる。ウェハＷの温度分布が不均一になると、成膜条件がウェハＷ面内の各部位において一様でなくなるので、成膜される膜厚分布において不均一性が発生してしまう。
【００３８】
このような問題に対して、サセプタ２２の加熱条件、例として図１においてはハロゲンランプ２０による加熱条件、を調整することによってウェハＷの温度分布を調整することが考えられる。しかしながら、この方法では加熱制御が複雑化し、あるいはハロゲンランプ２０の配置による制限などによって充分な温度均一性を得ることができない。
【００３９】
一方、成膜時の圧力を下げることとすると、加熱における熱伝導や対流の寄与が低減されて温度均一性が向上される。しかしながら、この方法では成膜速度が成膜時における処理チャンバ１２内の圧力（成膜圧力）にほぼ比例するポリシリコン成膜等のプロセスにおいて、成膜能力が大きく低下してしまう。
【００４０】
これに対して、本実施形態のサセプタ２２においては、ウェハＷとウェハ加熱面５２との間に距離ｄ1の隙間ができるように段差状のウェハ支持部５４によってウェハＷを支持するとともに、この隙間を利用し、ウェハ加熱面５２の各部分での隙間距離に所定の変化（分布）を与えることによって、ウェハＷ面内の温度分布を調整することとしている。
【００４１】
この温度分布の調整のため、サセプタ２２のウェハ加熱面５２内にはウェハＷへの加熱条件を調整する加熱調整部として、ウェハ加熱面５２からの突出高さがウェハ加熱面５２からウェハ支持部５４の上面までの高さよりも低く設定された凸部５８が形成されている。このとき、ウェハＷと凸部５８の上面との間は、ｄ1＞ｄ2＞０を満たす第２の距離ｄ2の隙間となる。このように、ウェハ加熱面５２内にウェハＷとウェハ加熱面５２の他の部分との距離ｄ1とは異なる距離の隙間が得られる凸部５８を設けることによって、温度分布の調整を実現している。
【００４２】
すなわち、サセプタ２２での温度分布の調整に加えて、ウェハＷとウェハ加熱面５２との隙間と、凸部５８などの加熱調整部の凹凸構造による隙間距離分布によって、ウェハ保持エリア５０内の各部位でのサセプタ２２からウェハＷへの加熱条件をそれぞれ設定及び調整して、ウェハＷ面内の温度分布の調整を実現する。これによって、成膜効率を低下させることなく温度分布及び成膜される膜厚分布の均一性を向上させることができる。
【００４３】
このような温度分布の調整方法は、ハロゲンランプ２０による加熱条件調整などと比べて調整が容易である。また、ハロゲンランプ２０などの加熱機構に対して必要とされる製造精度が緩和されるので、成膜装置１０などの半導体製造装置の製造コストを低減することが可能である。
【００４４】
図４は、上記した実施形態によるサセプタ２２を用いた成膜による膜厚分布を、従来のサセプタを用いた成膜の場合と比較するグラフである。グラフの横軸は中心からの距離（ｍｍ）を、また、縦軸は各位置における膜厚（Å）を示している。なお、ここでは、ウェハＷとウェハ加熱面５２または凸部５８との隙間の距離をそれぞれｄ1＝１．０ｍｍ、ｄ2＝０．７ｍｍとする。一方、従来のサセプタは、サセプタ２２においてｄ1＝ｄ2＝０ｍｍとした場合に相当する。また、成膜圧力は１６ｋＰａ（１２０Ｔｏｒｒ）、成膜温度は従来例で６１６℃、本発明の実施例で６２０℃である。
【００４５】
図４に示した従来例による膜厚分布データでは、サセプタの中心部及び周辺部での熱伝導の違いやハロゲンランプによる加熱条件等によって、ウェハの外周近傍で膜厚が厚く内側部分がやや薄い膜厚分布が得られている。すなわち、ウェハの内側部分に対するサセプタからの加熱が充分でなく、そのために成膜される膜厚が内側部分でやや低下している。
【００４６】
これに対して、本実施形態の成膜装置１０を用いた膜厚分布データでは、ウェハＷとウェハ加熱面５２との隙間によって、成膜される膜厚は全体としてやや薄くなっている。また、加熱が不充分であるために成膜される膜厚が薄かった内側部分に対して、ウェハ加熱面５２に凸部５８を形成してウェハＷへの加熱効率を高めることによって、ウェハＷの温度分布を調整している。この温度分布調整によって成膜条件が変化して、ウェハＷの周辺部分と比較して内側部分の膜厚が厚い膜厚分布が得られていることがわかる。
【００４７】
このように、上記した実施形態によるサセプタ２２を有する成膜装置においては、ウェハＷとウェハ加熱面５２との隙間と、その各部位での隙間距離分布の設定によって、ウェハＷ面内の温度分布、及び得られる膜厚分布を調整することが可能である。
【００４８】
図４に示した実施例は、上記したようにウェハ加熱面５２に凸部５８などの加熱調整部を設けることによる温度分布及び膜厚分布の調整について、その効果を例示するものである。そのため、この実施例で得られた膜厚分布においても、その全体の膜厚分布にはなお不均一性が存在している。この不均一性については、得られた膜厚分布に対応するようにウェハ加熱面５２の面形状をさらに変形していくことによって解消させて、最終的にウェハＷ面内全体での温度及び膜厚の均一化を達成することが可能である。
【００４９】
図５は、ウェハＷとサセプタ２２との隙間の距離ｄ（ｍｍ）に対する成膜される膜厚（Å）の変化を示すグラフである。このデータにおいては、成膜温度６２０℃、成膜圧力１６ｋＰａ（１２０Ｔｏｒｒ）、成膜時間５９秒の成膜条件で成膜を行っている。また、成膜に用いた処理ガスの流量は、ＳｉＨ4ガスが０．９ｌ／ｍｉｎ（ｓｌｍ、standard l/min）、Ｈ2ガスが８．９ｌ／ｍｉｎ（ｓｌｍ、standard l/min）である。
【００５０】
図５では、ウェハ保持エリア５０内の回転中心位置（ｒ＝０ｍｍ）、中心位置から２０ｍｍの位置（ｒ＝２０ｍｍ）、中心位置から４０ｍｍの位置（ｒ＝４０ｍｍ）の３つの位置における膜厚変化を示してある。また、各データ点群Ａ、Ｂ、及びＣについては、データ点群Ａは、従来の平坦なサセプタにおいて０．１ｍｍ程度の隙間が生じているものと仮定したときの膜厚、データ点群Ｂは、凸部５８でのｄ2＝０．７ｍｍに相当する隙間での膜厚、データ点群Ｃは、ウェハ加熱面５２でのｄ1＝１．０ｍｍに相当する隙間での膜厚をそれぞれ示している。なお、各データ点を結んでいる線は、それぞれ膜厚が距離に対して指数関数的に変化すると仮定した曲線である。
【００５１】
これらのグラフから明らかなように、成膜される膜厚は、隙間の距離ｄが変化していくのに伴ってなめらかに（例えば指数関数的に）変化する。したがって、サセプタ２２を用いて得られた図４に示したような膜厚分布から、図５に示した膜厚の変化データを参照してサセプタ２２の面形状の修正を行うことによって、各位置において成膜される膜厚をさらに調整して、得られる膜厚分布を均一化させることが可能である。
【００５２】
また、図５の３つのグラフから、中心位置からの距離にかかわらず、距離ｄに対して膜厚がほぼ同じように変化していることがわかる。したがって、ウェハ保持エリア５０内の各部位に対して、同様の隙間距離の設定方法を適用してウェハ加熱面５２の面形状を決定することができる。
【００５３】
一般的な面形状の決定方法の例としては、ウェハ及びウェハ加熱面の隙間の基準となる距離を決定して基準面となるウェハ加熱面を設定し、調整したい膜厚分布に対応した凹凸構造による加熱調整部を基準面に付与して、最終的に用いるウェハ加熱面の形状を決定することが考えられる。
【００５４】
ここで、温度及び膜厚分布の不均一性は、通常ウェハ加熱面の中心位置に対して略円対称に生じる場合が多い。その場合、加熱調整部はウェハ加熱面の中心位置を中心として円対称形状（同心円状）の島状または環状に設定することが好ましい。ただし、局所的な不均一性など円対称でない不均一部分が存在する場合には、それに対応した局所的な凹凸構造による加熱調整部を形成しても良い。
【００５５】
なお、従来のほぼ平坦なサセプタの場合、リフトピン貫通孔５６の凹みに起因する局所的な温度分布不均一性、及びそれによる膜厚分布変化を生じる場合がある。これに対して、本実施形態のようにウェハＷとウェハ加熱面５２との間に隙間を設けることによって、このような局所的な膜厚変化についても同時に低減することができる。このような局所的な膜厚不均一性の低減は、リフトピン貫通孔５６以外による場合も上記した隙間によって同様に実現される。
【００５６】
図６は、上記したサセプタ２２を用いた成膜によるリフトピン貫通孔５６近傍での膜厚分布を、従来のほぼ平坦なサセプタを用いた場合と比較するグラフである。グラフの横軸は膜厚の測定点番号を、また、縦軸は測定された膜厚（Å）を示している。ここで、膜厚の各測定点は図７に示す通りである。すなわち、サセプタ２２の３つのリフトピン貫通孔５６に対して、第１のリフトピン貫通孔５６の位置を測定点３とした近傍の５つの測定点１〜５、第２のリフトピン貫通孔５６の位置を測定点８とした近傍の５つの測定点６〜１０、第３のリフトピン貫通孔５６の位置を測定点１３とした近傍の５つの測定点１１〜１５の計１５個所の測定点を、３つのリフトピン貫通孔５６を通る円周上に時計回りに配置している。また、各リフトピン貫通孔５６近傍で隣り合う測定点同士の間隔は、サセプタ２２の中心からみた角度で２°である。
【００５７】
これらのリフトピン貫通孔５６近傍において、従来のサセプタを用いた成膜では、図６に示すように局所的な膜厚低下を生じている。これに対して、ウェハＷとウェハ加熱面５２との間に隙間を設けた上記のサセプタ２２を用いた成膜では、膜厚はいずれのリフトピン貫通孔５６近傍でもほぼ一定であり、局所的な膜厚変化を生じていない。このように、上記したようなサセプタ２２の構成によって、リフトピン貫通孔５６に起因する局所的な膜厚変化についても同時に低減することができる。
【００５８】
ここで、ウェハＷとウェハ加熱面５２との隙間距離ｄ1は１ｍｍ以下とすることが好ましい。隙間距離が大きくなりすぎると、ウェハＷに対する加熱効率が低下してしまうが、１ｍｍ以下の範囲であれば過度の加熱効率低下を防止することができる。一方、局所的な膜厚変化を抑制するためにはある程度の隙間距離が必要であるので、膜厚に対する条件から、上記の距離範囲内において好適な隙間距離、例えば１ｍｍ、を選択することが好ましい。
【００５９】
そのようなサセプタとしては、例えば、必要な加熱効率に基づいてウェハ裏面からの最大距離を設定してそれを隙間距離とする面を設定し、その面上に、加熱が不充分な部位についてウェハ側に突出した凸部を形成することによってウェハ加熱面を構成したものがある。これによって、ウェハ保持エリア５０内の全体で充分な加熱効率を保ちつつ加熱分布調整を実現することができる。ただし、各部分での加熱条件によっては、その一部に凹部を設ける構成とすることも可能である。
【００６０】
本発明による半導体製造装置は、上記した実施形態に限られるものではなく、様々な変形が可能である。例えば、上記実施形態の半導体製造装置はエピタキシャル成長装置などの成膜装置であるが、他の処理を行うもの、例えばＣＶＤ装置等にも本発明は適用可能である。また、ウェハ保持エリア５０内の面形状については、加熱調整部の凹凸構造を個々の装置に対応させて様々に変形することは勿論であるが、ウェハ支持部についても、上記実施形態のような外周全体に対して設けた環状のものに限らず、その一部の複数位置に設けた段差状または突起状のウェハ支持部としても良い。また、それ以外の構成の基板支持部材を用いても良い。
【００６１】
また、サセプタを加熱する加熱手段についても、サセプタの下方に位置する加熱用ランプ群以外の構成を用いても良い。
【００６２】
【発明の効果】
本発明による半導体製造装置は、以上詳細に説明したように、次のような効果を得る。すなわち、ウェハとウェハ加熱面との間に所定距離からなる隙間を生じるようにサセプタを構成するとともに、ウェハ加熱面に凹凸構造の加熱調整部を設けて隙間距離に一定でない分布を与えることによって、ウェハの各部分に対するサセプタからの加熱効率分布などの加熱条件を設定して、ウェハ面内の温度分布及び成膜される膜厚分布を調整することができる。
【００６３】
このとき、ランプによるサセプタへの加熱条件等によって温度分布調整を行う場合に比べて、容易かつ低コストで温度分布調整を実現することができる。特に、上記したサセプタ構造による温度分布調整では、調整のための自由度が大きく様々な形状設計が可能であり、したがって、温度分布均一性を充分に向上させることが可能である。また、成膜圧力を下げる必要もないので、高い成膜効率を得ることができる。
【図面の簡単な説明】
【図１】半導体製造装置である成膜装置の一実施形態を概略的に示す構成図である。
【図２】図１に示した成膜装置に用いられるサセプタの構成を示す（ａ）側面断面図、及び（ｂ）上面図である。
【図３】図２に示したサセプタを一部拡大して示す側面断面図である。
【図４】図２に示したサセプタを用いた成膜による膜厚分布を従来のサセプタを用いた場合と比較するグラフである。
【図５】ウェハとサセプタとの隙間の距離に対する膜厚の変化を示すグラフである。
【図６】図２に示したサセプタを用いた成膜によるリフトピン貫通孔近傍での膜厚分布を従来のサセプタを用いた場合と比較するグラフである。
【図７】図６に示した膜厚測定に用いた測定点を示す上面図である。
【符号の説明】
１０…成膜装置、１２…処理チャンバ、１４…ウェハ支持装置、１６…ガス導入口、１８…ガス排気口、２０…ハロゲンランプ、２２…サセプタ、２４…支持シャフト、
４０…リフトチューブ、４２…駆動装置、４４…リフトアーム、４８…リフトピン、
５０…ウェハ保持エリア、５２…ウェハ加熱面、５４…ウェハ支持部、５６…リフトピン貫通孔、５８…凸部、６０…サセプタ支持部。
【図１】
0004592849.tif 000002
【図２】
0004592849.tif 000003
【図３】
0004592849.tif 000004
【図４】
0004592849.tif 000005
【図５】
0004592849.tif 000006
【図６】
0004592849.tif 000007
【図７】
0004592849.tif 000008